(57)【要約】【課題】ワニスのスロット内充填率を高くすることができる回転電機のステータの製造方法、回転電機の製造方法、及び回転電機を提供する。【解決手段】コイル１２が組み付けられたステータコア１１の軸線方向の栓部形成領域ＲＰをワニスのゲル化温度以上に加熱し、この加熱を維持した状態で、コイル１２にワニスを供給して栓部形成領域ＲＰでワニスの一部をゲル化して栓部を形成し、次に栓部を形成した状態で、更にワニスを供給して充填部形成領域ＲＦを形成すると共に、所定量のワニスを供給した後に、ステータコア１１をワニスの硬化温度に加熱し、栓部形成領域ＲＰと充填部形成領域ＲＦのワニスを硬化する。【選択図】図４
2020129852.tif 000002
【特許請求の範囲】
【請求項１】
ステータコア、及びコイルを熱硬化性樹脂によって固着したステータと、前記ステータコアの軸線に沿って形成されたロータ収納部に配置されたロータとを有する回転電機の製造方法であって、
前記ステータコアのスロットに前記コイルを組み付けた後に、前記ステータコアの軸線方向で前記ステータコアの一方の第１端部から熱硬化性樹脂であるワニスを供給し、供給されたワニスを硬化させる供給/硬化工程を備え、
前記供給/硬化工程は、
前記コイルが組み付けられた前記ステータコアの軸線方向の所定の特定領域を前記ワニスのゲル化温度以上に加熱する第１工程と、
前記第1工程での加熱を維持した状態で、前記コイルに前記ワニスを供給する第２工程と、
所定量の前記ワニスを供給した後に、前記ステータコアを前記ワニスの硬化温度に加熱する第３工程とからなり、
更に、前記第１工程乃至前記第３工程の実施によって製造された前記ステータと前記ロータとを組み合わせる第４工程とを有する
ことを特徴とする回転電機の製造方法。
【請求項２】
請求項１に記載の回転電機の製造方法であって、
前記第１工程による前記特定領域の加熱は、高周波誘導加熱によって実施される
ことを特徴とする回転電機の製造方法。
【請求項３】
請求項２に記載の回転電機の製造方法であって、
前記高周波誘導加熱は誘導加熱コイルにより行なわれ、前記誘導加熱コイルは前記ロータ収納部に挿入可能に構成され、
前記誘導加熱コイルを前記ロータ収納部の前記特定領域に対応する所定位置に挿入した状態で、前記誘導加熱コイルは前記ステータコアの軸線方向において誘導加熱を実施する
ことを特徴とする回転電機の製造方法。
【請求項４】
請求項２に記載の回転電機の製造方法であって、
高周波誘導加熱は誘導加熱コイルにより行なわれ、前記誘導加熱コイルは前記ステータコアの外周囲を囲う環状の形状を有し、前記誘導加熱コイルは前記ステータコアの軸線方向で前記ステータコアより短く形成され、
前記誘導加熱コイルを前記ステータコアの前記特定領域に対応する所定位置に配置した状態で、前記誘導加熱コイルは前記ステータコアの軸線方向において誘導加熱を実施する
ことを特徴とする回転電機の製造方法。
【請求項５】
請求項３又は請求項４に記載の回転電機の製造方法であって、
前記第１工程の前に、前記ステータコアを前記ゲル化温度以下の温度に予備加熱する予備加熱工程を実施する
ことを特徴とする回転電機の製造方法。
【請求項６】
請求項１に記載の回転電機の製造方法であって、
前記第２工程は、前記ワニスを供給するワニス供給装置と前記ステータコアとを相対回転させながら、前記ワニス供給装置からから前記ワニスを滴下して行う
ことを特徴とする回転電機の製造方法。
【請求項７】
請求項６に記載の回転電機の製造方法であって、
前記ワニスは、不飽和ポリエステル樹脂を主成分とし、前記ゲル化温度は１３０℃以上に設定され、前記硬化温度は１４０℃〜１７０℃の範囲に設定されている
ことを特徴とする回転電機の製造方法。
【請求項８】
請求項１に記載の回転電機の製造方法であって、
前記第１工程の加熱は、前記第２工程で供給した前記ワニスが前記特定領域付近でゲル化した後に、所定量の前記ワニスの供給を終了するまでの間に亘って維持される
ことを特徴とする回転電機の製造方法。
【請求項９】
請求項１に記載の回転電機の製造方法であって、
前記第1工程の加熱は、前記第２工程で供給した前記ワニスが前記特定領域付近でゲル化した後に加熱を停止する
ことを特徴とする回転電機の製造方法。
【請求項１０】
請求項１乃至請求項９のいずれか１項に記載の回転電機の製造方法であって、
前記ステータコアに組み付けられた前記コイルのコイルエンドが、重力方向で上下になる姿勢で前記ステータコアが保持され、前記コイルのうち前記ステータコアの上側の端面から突出する上側のコイルエンドの上面から前記ワニスが供給され、前記ワニスは上側の前記コイルエンドから前記スロットを通って下側の前記コイルエンドに流下される
ことを特徴とする回転電機の製造方法。
【請求項１１】
ステータコアとコイルを熱硬化性樹脂によって固着した回転電機のステータの製造方法であって、
前記ステータコアのスロットに前記コイルを組み付けた後に、前記ステータコアの軸線方向で前記ステータコアの一方の第１端部から熱硬化性樹脂であるワニスを供給し、供給されたワニスを硬化させる供給/硬化工程を備え、
前記供給/硬化工程は、
前記コイルが組み付けられた前記ステータコアの軸線方向の特定領域を前記ワニスのゲル化温度以上に加熱する第１工程と、
前記第1工程での加熱を維持した状態で、前記コイルに前記ワニスを供給して前記特定領域で前記ワニスの一部をゲル化して栓部を形成するする第２工程と、
前記栓部を形成した状態で、更に前記コイルに前記ワニスを供給して充填部形成領域に前記ワニスの充填部を形成する第３工程と、
所定量の前記ワニスを供給した後に、前記ステータコアを前記ワニスの硬化温度に加熱し、前記特定領域と前記充填部形成領域の前記ワニスを硬化する第４工程とからなる
ことを特徴とするステータの製造方法。
【請求項１２】
請求項１１に記載のステータの製造方法であって、
前記第１工程の加熱は誘導加熱コイルにより行なわれ、前記誘導加熱コイルは前記ステータコアの軸線に沿って形成されロータが配置されるロータ収納部に挿入可能に構成され、
前記誘導加熱コイルを前記ロータ収納部の前記特定領域に対応する所定位置に挿入した状態で、前記誘導加熱コイルは前記ステータコアの軸線方向において誘導加熱を実施する
ことを特徴とするステータの製造方法。
【請求項１３】
請求項１１に記載のステータの製造方法であって、
前記第１工程の加熱は誘導加熱コイルにより行なわれ、前記誘導加熱コイルは前記ステータコアの外周囲を囲う環状の形状を有し、前記誘導加熱コイルは前記ステータコアの軸線方向で前記ステータコアより短く形成され、
前記誘導加熱コイルを前記ステータコアの前記特定領域に対応する所定位置に配置した状態で、前記誘導加熱コイルは前記ステータコアの軸線方向において誘導加熱を実施する
ことを特徴とするステータの製造方法。
【請求項１４】
請求項１２又は請求項１３に記載のステータの製造方法であって、
前記第１工程の前に、前記ステータコアを前記ワニスのゲル化温度以下の温度に予備加熱する予備加熱工程を実施する
ことを特徴とするステータの製造方法。
【請求項１５】
請求項１４に記載のステータの製造方法であって、
前記第４工程は前記ステータコアの全体を加熱する
ことを特徴とするステータの製造方法。
【請求項１６】
ステータコア、及びコイルを熱硬化性樹脂によって固着したステータと、前記ステータコアの軸線に沿って形成されたロータ収納部に配置されたロータとを有する回転電機であって、
前記ステータコアのスロット内に配置された前記コイルに供給される前記熱硬化性樹脂によって、前記ステータコアの軸線方向の所定の特定領域に形成された前記熱硬化性樹脂からなる栓部と、
前記ステータコアの軸線方向において、前記栓部より前記熱硬化性樹脂が供給される側の充填部形成領域に前記熱硬化性樹脂を供給することによって形成された前記熱硬化性樹脂からなる充填部とを有し、
前記栓部と前記充填部の前記熱硬化性樹脂の充填率は、前記栓部より前記充填部の方が高くなっている
ことを特徴とする回転電機。
【請求項１７】
請求項１６に記載の回転電機であって、
前記ステータコアの軸線方向における前記栓部の厚さは、前記ステータコアの軸線方向における前記充填部の厚さより薄く形成されている
ことを特徴とする回転電機。
【請求項１８】
請求項１７に記載の回転電機であって、
前記ステータコアの軸線方向における前記栓部の厚さは、前記ステータコアの軸線方向における前記充填部の厚さに対して１/３以下に形成されている
ことを特徴とする回転電機。
【請求項１９】
請求項１６に記載の回転電機であって、
前記栓部は、前記ステータコアの一方の端部側の前記特定領域に形成され、
前記充填部は、前記ステータコアの他方の端部まで形成されている
ことを特徴とする回転電機。
【請求項２０】
請求項１９に記載の回転電機であって、
前記栓部と前記充填部の前記熱硬化性樹脂の平均充填率は５０％以上である
ことを特徴とする回転電機。
【発明の詳細な説明】
【技術分野】
【０００１】
本発明は回転電機に係り、特にステータコア及びコイルを熱硬化性樹脂によって固定したステータを備えた回転電機のステータの製造方法、回転電機の製造方法、及び回転電機に関するものである。
【背景技術】
【０００２】
例えば、自動車や電車等の車両に搭載される回転電機のステータにおいては、ステータを構成するステータコアとコイルとの間の固定と放熱が必要であり、この固定と放熱のため、熱硬化性樹脂の一種であるワニスをステータコアやコイルとの間の空隙に含浸させて、その後にワニスを加熱して硬化させている。
【０００３】
ワニスは、樹脂材料を溶媒に溶かした溶液であり、このワニスをステータコアやコイルの間の空隙に含浸する方法としては、特開２００８−１０９７３２号公報(特許文献１)に記載されている方法がある。
【０００４】
この特許文献１においては、ステータコアに装着されたコイルのコイルエンドが上下になる姿勢でステータコアを保持し、ステータコアの全体を前加熱した後に、ステータコアの上側端面から突出する上側コイルエンドの上面からワニスを供給し、所定量のワニスを供給すると、ステータコアの上下位置を反転させて、ステータコアの下側端面から突出する下側コイルエンドの上面から追加のワニスを供給している。
【０００５】
そして、上側コイルエンドの上面からワニスを供給し、上側コイルエンドの上から下へ流下するワニスが、下側コイルエンドの外部に達するより前にワニスがゲル化するようにワニスの供給量が制御されている。
【０００６】
その後、コイルが装着されたステータコアが上下に反転され、ゲル化が始まった付近まで追加のワニスを含浸させてから、追加のワニスのゲル化が始まるように追加のワニスの供給量が制御されている。
【０００７】
したがって、特許文献１においては、コイルエンドの上面からワニスを供給することで、毛細管浸透と重力浸透の効果が得られ、ワニスがコイルエンドを上から下へ向けて速やかに流下することとなる。また、ワニスが順次充填されながらゲル化していくこととなり、これによって安定した含浸状態が得られる。
【先行技術文献】
【特許文献】
【０００８】
【特許文献１】特開２００８−１０９７３２号公報
【発明の概要】
【発明が解決しようとする課題】
【０００９】
ところで、特許文献１におけるワニスの含浸方法では、ワニスの供給量やステータコアの温度を正確に管理しないと、ワニスがステータコアの下側から流出してしまい、スロット内のワニスの充填率を高い状態に維持できなくなる。このため、ステータコア及びコイルの固定機能、或いは/及び放熱機能が充分に得られないという課題を有している。
【００１０】
更に、特許文献１におけるワニスの含浸方法では、ステータコアを反転させる反転工程が必要であり、ワニスの供給/硬化工程で余分な工程が追加される、といった副次的な課題も有している。
【００１１】
本発明の主たる目的は、スロット内のワニスの充填率を高くすることができる回転電機のステータの製造方法、回転電機の製造方法、及び回転電機を提供することにある。
【課題を解決するための手段】
【００１２】
本発明の第１の特徴は、
ステータコアのスロットにコイルを組み付けた後に、ステータコアの軸線方向でステータコアの一方の第１端部から熱硬化性樹脂であるワニスを供給し、供給されたワニスを硬化させる供給/硬化工程を備え、
この供給/硬化工程は、
コイルが組み付けられたステータコアの軸線方向の所定の特定領域をワニスのゲル化温度以上に加熱する第１工程と、
第1工程での加熱を維持した状態で、コイルにワニスを供給して特定領域でワニスの一部をゲル化して栓部を形成するする第２工程と、
栓部を形成した状態で、更にコイルにワニスを供給して充填部形成領域にワニスの充填部を形成する第３工程と、
所定量のワニスを供給した後に、ステータコアをワニスの硬化温度に加熱し、特定領域と充填部形成領域のワニスを硬化する第４工程とからなる
ステータの製造方法にある。
【００１３】
本発明の第２の特徴は、
ステータコアのスロットにコイルを組み付けた後に、ステータコアの軸線方向でステータコアの一方の第１端部から熱硬化性樹脂であるワニスを供給し、供給されたワニスを硬化させる供給/硬化工程を備え、
この供給/硬化工程は、
コイルが組み付けられたステータコアの軸線方向の所定の特定領域をワニスのゲル化温度以上に加熱する第１工程と、
第1工程での加熱を維持した状態で、コイルにワニスを供給する第２工程と、
所定量のワニスを供給した後に、ステータコアをワニスの硬化温度に加熱する第３工程とからなり、
更に、第１工程乃至第３工程の実施によって製造されたステータとロータとを組み合わせる第４工程とを有する
回転電機の製造方法にある。
【００１４】
本発明の第３の特徴は、
ステータコアに形成されたスロットやコイルの間に形成される空隙に熱硬化性樹脂を供給することによって、ステータコアの軸線方向の所定の特定領域に形成された熱硬化性樹脂の栓部と、
ステータコアの軸線方向において栓部より熱硬化性樹脂が供給される側の充填部形成領域に熱硬化性樹脂を供給することによって形成された熱硬化性樹脂の充填部とを有し、
栓部と充填部の熱硬化性樹脂の充填率は、栓部より充填部の方が高くなっている
回転電機にある。
【発明の効果】
【００１５】
本発明によれば、コイルにワニスを供給してステータコアに形成したスロットの特定領域のワニスの一部をゲル化して栓部を形成し、栓部を形成した状態で、更に追加のワニスを供給して充填部を形成しているので、スロット内のワニスの充填率を高くすることができる。
【図面の簡単な説明】
【００１６】
【図１】ステータを斜め上方から見た斜視図である。
【図２】図１に示すステータを上方から見た上面図である。
【図３Ａ】ステータの第１端部(ツイスト側)側から見た上面図である。
【図３Ｂ】ステータの側面図である。
【図３Ｃ】ステータの第２端部(クラウン側)側から見た底面図である。
【図４】本発明の実施形態になる回転電機の製造方法を示す製造フロー図である。
【図５】ワニスの粘度と温度の関係を説明する説明図である。
【図６】本実施形態になるステータコアの温度管理を説明する説明図である。
【図７】ステータコアの軸線方向のワニス充填率を説明する説明図である。
【図８】ステータコアの栓部形成領域を加熱する変形例を説明する説明図である。
【発明を実施するための形態】
【００１７】
以下、本発明の実施形態について図面を用いて詳細に説明するが、本発明は以下の実施形態に限定されることなく、本発明の技術的な概念の中で種々の変形例や応用例をもその範囲に含むものである。
【００１８】
本発明の実施形態を説明する前に、本発明が適用される回転電機(特にステータ)の構成について簡単に説明する。そして、図１はステータを斜め上方から見た斜視図であり、図２はステータを上方から見た上面図である。
【００１９】
図１、及び図２において、回転電機のステータ１０は、軸線Ｃ(図２参照)の方向に両端が開口された円筒形状のステータコア１１と、ステータコア１１のスロット１５に挿入されるコイル１２、及び絶縁紙１３により構成されている。尚、コイル１２、及び絶縁紙１３は拡大して描いてある。
【００２０】
ステータコア１１は、電磁鋼板を積層して円環状に形成されており、内部に円形状のロータ収納部１４が形成されている。このロータ収納部１４には図示しないロータが配置され、ロータの回転軸はステータコア１１の軸線Ｃと一致しており、軸線Ｃを回転軸の中心としてロータが回転される。
【００２１】
ステータコア１１には、ロータ収納部１４の周面を形成するように複数のスロット１５、及びティース１６が、周方向に等間隔に位置するように形成されており、夫々のティース１６は環状のコアバック１７によって一体化されている。
【００２２】
尚、本実施形態で使用されるステータ１０は分布巻仕様のステータであり、コイル１２には平角線が用いられ、コイル１２の外周面は絶縁被膜で覆われている。この平角線からなるコイル１２は、複数のスロット１５を跨いで離間した二つのスロットに収納されるようにして巻かれている。
【００２３】
コイル１２は各スロット１５内に収納され、例えば、コイル１２の長方形の断面がステータコア１１の周方向について長く、径方向について短い形状とされている。また、スロット１５の内部に配置される絶縁紙１３は、スロット１５に挿入されるコイル１２の相互の間、及びコイル１２とステータコア１１の間に配置され、コイル１２の間やコイル１２とステータコア１１の間の絶縁耐圧を向上させている。
【００２４】
また、コイル１２、及び絶縁紙１３に熱硬化性樹脂が塗布される際、絶縁紙１３は熱硬化性樹脂の保持機能を備えることになり、コイル１２の間の絶縁、及びコイル１２とステータコア１１の間の絶縁が強化されると共に、スロット１５の内部に配列されているコイル１２を決められた位置で固定する機能も備えている。
【００２５】
熱硬化性樹脂は、一般的には不飽和ポリエステル樹脂を主成分とし、耐熱向上剤や反応性希釈剤等を添加した変性ポリエステルが用いられており、以下では「ワニス」と表記して説明を行なう。ワニスは、コイル１２のコイルエンド１２Ｕ(図３Ｂ参照)の上側からワニス供給装置(ディスペンサ/図示せず)から供給(滴下)され、供給されたワニスは、主にステータコア１１と絶縁紙１３の間の空隙、コイル１２と絶縁紙１３の間の空隙に充填される。
【００２６】
次にステータのワニス付着禁止領域について説明する。ワニス付着禁止領域は、ワニスが付着すると本来の機能が喪失される領域であり、ステータ１０においては、ステータコア１１の端面、ステータコア１１の内周面(ティースの内周面)、ステータコア１１の外周面、外部接続端子、及びコイル温度計測部が、代表的なワニス付着禁止領域である。
【００２７】
図３Ａは、ステータ１０を形成するステータコア１１の第１端部１８、ここではツイスト側の端面部を示しており、この端部１８からツイスト側コイルエンド１２Ｕ(図３Ｂ参照)が露出している。尚、ツイスト側とは、図１に示す「Ｕ」字状のコイル１２の両端が別のコイル１２の両端と金属溶接される側を指している。
【００２８】
そして、この第１端部１８にワニスが付着すると、軸線Ｃの方向の寸法が大きくなって寸法誤差を生じ、組み立てに支障を生じる恐れがある。
【００２９】
図３Ｂは、ステータ１０の外周面を示しており、この外周面にワニスが付着すると、軸線Ｃに直交する半径方向の寸法が大きくなって寸法誤差を生じ、組み立てに支障を生じる恐れがある。更に、ステータコア１１の内周面にワニスが付着すると、軸線Ｃに直交する半径方向の寸法が小さくなって寸法誤差を生じ、ロータを組み付けた時にロータと干渉する恐れがある。
【００３０】
図３Ｃは、ステータ１０を形成するステータコア１１の第２端部１９、ここではクラウン側の端面部を示しており、この第２端部１９からクラウン側コイルエンド１２Ｂ(図３Ｂ参照)が露出している。尚、クラウン側とは、図１に示す「Ｕ」字状のコイル１２の中央付近の折り曲げ部分を指している。
【００３１】
そして、この第２端部１９の側にワニスが付着すると、コイルの温度を測定する温度センサ２０にワニスが付着して正確な温度を計測できない恐れがある。更に、クラウン側には外部接続端子２１が設けられており、この外部接続端子２１にワニスが付着すると、ワニスによって電気的な導通が絶縁される恐れがある。
【００３２】
このように、ステータ１０にはワニス付着禁止領域があるが、特に図３Ｃにあるように、ワニスがステータコア１１の第２端部１９の側から流出すると、外部接続端子２１の導通不良や温度センサの計測誤差を生じる恐れがある。したがって、ワニスがステータコア１１の第２端部１９の側から流出しない構成とすることも、本発明の目的の一つである。
【００３３】
次に本発明の具体的な実施形態について、図４乃至図７に基づき詳細に説明するが、図４が本実施形態になる回転電機の製造方法の全体的なフローであり、以下、図４を基礎に説明を進める。
【００３４】
≪製造工程Ｓ１０≫
製造工程Ｓ１０においては、図４の(ａ)に示すように、ステータコア１１の第２端部１９側から、夫々のスロット１５に絶縁紙１３とコイル１２を挿入、配置する(絶縁紙１３とコイル１２は、拡大して描いている)。この時、スロット１５の内部に配置される絶縁紙１３は、スロット１５に挿入されるコイル１２の相互の間、及びコイル１２とステータコア１１の間に配置され、コイル１２の間やコイル１２とステータコア１１の間の絶縁耐圧を向上させている。ステータコア１１に形成した夫々のスロット１５に絶縁紙１３とコイル１２を挿入、配置すると、製造工程Ｓ１１に移行する。
【００３５】
≪製造工程Ｓ１１≫
製造工程Ｓ１１においては、夫々のスロット１５に配置されたコイル１２のコイルエンド１２Ｕ、１２Ｂを、図３Ｂに示すように捩じり成形して、コイルエンド１２Ｕ、１２Ｂに捩じり形状を付与する。コイルエンド１２Ｕ、１２Ｂの捩じり成形が完了すると、製造工程Ｓ１２に移行する。
【００３６】
≪製造工程Ｓ１２≫
製造工程Ｓ１２においては、夫々のスロット１５に配置されたコイル１２の両端が別のコイル１２の両端と金属溶接される。これによって、コイル１２のツイスト側コイルエンド１２Ｕが形成される。コイル１２の両端の溶接は、ＴＩＧ溶接を用いて実施することができる。ツイスト側コイルエンド１２Ｕの溶接が完了すると製造工程Ｓ１３に移行する。
【００３７】
≪製造工程Ｓ１３≫
製造工程Ｓ１３においては、図４の(ｂ)に示すように、コイル１２が組み付けられたステータコア１１の全体を予備的に加熱する「予備加熱処理」を実施する。ここで、コイル１２は、ステータコア１１に組み付けられて一体化されているが、図４ではその表示を省略している。
【００３８】
また、ステータ１１は水平に保持された状態、すなわち、ステータコア１１の軸線Ｃが重力方向の縦向きとなる状態で加熱される。つまり、図３Ｂに示す状態で、ステータコア１１の全体が加熱されるものである。このため、図３Ｂにあるように、ステータコア１１の第１端部(ツイスト側)１８から上方へ突出する部分が、ツイスト側コイルエンド１２Ｕであり、ステータコア２の第２端部(クラウン側)１９から下方へ突出する部分が、クラウン側コイルエンド１２Ｂである。尚、クラウン側コイルエンド１２Ｂからは、外部接続端子２１が横方向へ突出している。
【００３９】
ここで、ツイスト側コイルエンド１２Ｕを重力方向で見て上側に位置するようにした理由は、クラウン側コイルエンド１２Ｂを上側にすると、クラウン側コイルエンド１２Ｂの上部からワニスが供給されるため、温度センサ２０や外部接続端子２１にワニスが付着して上述した不具合を発生する恐れが生じるからである。
【００４０】
また、ステータコア１１が水平に保持される状態とは、ステータコア１１に装着されたコイル１２のコイルエンド１２Ｕ、１２Ｂが、重力方向で上下になる姿勢を意味し、特にツイスト側コイルエンド１２Ｕとクラウン側コイルエンド１２Ｂとの間のコイル１２が上下に延在するようなステータコア１１の姿勢を意味する。言い換えれば、スロット１５が重力方向に沿って延びている姿勢を意味する。これによって、ワニスを重力の作用によって効率良く含浸させることができる。
【００４１】
加熱装置として、本実施形態では高周波誘導加熱装置を使用している。高周波誘導加熱は、誘導加熱コイルに交流電流を流してステータコア１１の内部(表層も含む)に渦電流を発生させ、これによる発熱を利用してステータコア１１を加熱するものである。したがって、図４の(ｂ)に示しているように、ロータ収納部１４(図４(ａ)参照)には、ステータコア１１のロータ収納部１４の軸線方向の長さとほぼ同じか、それ以上の長さの連続した円環状の誘導加熱コイル体２１が配置される。
【００４２】
この誘導加熱コイル体２１は、ロータ収納部１４に対して移動可能な構成とされており、これによって、後述する製造工程Ｓ１４で「栓部形成領域」を画定することができる。
【００４３】
そして、誘導加熱コイル体２１に交流電流を流すことによって、ステータコア１１の全体に渦電流が生じて、ステータコア１１が全体的に加熱される。ここで、目標とするステータコア１１の予備加熱温度は、６５℃〜１３０℃の範囲に管理されている。このような予備加熱温度に管理する理由は、ワニスの流動性を高めるためである。
【００４４】
図５には３種類のワニスの「温度」と「粘度」を測定してその関係性を示している。この図５からわかるように、ワニスの粘度は６５℃〜１３０℃の範囲で粘度が低下しており、この温度範囲(高速充填範囲)にステータコア１１の温度を維持すれば、ワニスの粘度を低くしておくことができる。
【００４５】
したがって、ワニスの粘度が低いため、速い流動速度でワニスを充填することができ、スロット１５内のコイル１２と絶縁紙１３の間の狭い空隙に、毛細管浸透と重力浸透によって、ワニスを短い時間で所定の位置まで充填することができる。ここで、所定の位置とは、後述する栓部が形成される位置である。
【００４６】
このように、高周波誘導加熱装置を使用すれば、短い時間でステータコア１１の全体を予備加熱することができ、製造工程の時間短縮を図ることができる。尚、高周波誘導加熱装置の代わりに恒温槽を用いて予備加熱することも可能である。
【００４７】
製造工程Ｓ１３は、要は、ステータコア１１の目標とする予備加熱温度を６５℃〜１３０℃の範囲に管理して、速い流動速度でワニスを充填することができる環境を形成することである。尚、ステータコア１１の温度は、放射温度計によって測定して求めても良いし、予備加熱の時間から推測して求めても良い。
【００４８】
そして、所定の時間だけ予備加熱して、ステータコア１１の全体の温度が、目標とする予備加熱温度の範囲である６５℃〜１３０℃に達すると、製造工程Ｓ１４に移行する。
【００４９】
≪製造工程Ｓ１４≫
製造工程Ｓ１４においては、図４の(ｃ)に示すように、コイル１２が組み付けられたステータコア１１の「栓部形成領域ＲＰ」をワニスのゲル化温度以上に加熱する「ゲル化加熱処理」を実施する。ここで、栓部形成領域ＲＰとは、ステータコア１１の軸線Ｃに直交する平面が、軸線Ｃに沿って所定の長さだけ延びて形成された、ステータコア１１の環状の領域である。
【００５０】
尚、栓部形成領域ＲＰは、基本的には任意の位置に形成できるので、「特定領域ＲＰ」と読み替えることができ、請求項においても「所定の特定領域ＲＰ」として取り扱っている。
【００５１】
本実施形態では、図４の(ｃ)にあるように、誘導加熱コイル体２１は、軸線Ｃに沿って重力方向で下側、つまり第２端部１９の側(クラウン側)に移動され、上述した栓部形成領域ＲＰを画定する。この栓部形成領域ＲＰは、ステータコア１１と誘導加熱コイル体２１が互いに重なり合うステータコア１１に形成される円環状の領域であり、この円環状の栓部形成領域ＲＰが誘導加熱コイル体２１によって新たに加熱される。
【００５２】
尚、本実施形態では、誘導加熱コイル体２１は図４の(ｂ)に示したものを移動して使用しているが、これとは別に、ステータコア１１の軸線Ｃの方向の長さより短くした誘導加熱コイル体を使用しても良い。
【００５３】
このように誘導加熱コイル体２１を移動可能な構成しているので、栓部形成領域ＲＰの任意位置での位置決めが容易となり、また新たな設備を設ける必要がなく、コンパクトな設備とすることができる。
【００５４】
尚、栓部形成領域ＲＰをワニスのゲル化温度以上に加熱する「ゲル化加熱処理」は、ワニスを供給する前、或いはワニスを供給しながら実施することができる。
【００５５】
ここで、図４の(ｃ)に示す実施形態では、誘導加熱コイル体２１は、ステータコア１１と互いに重なる位置で栓部形成領域ＲＰを形成するので、栓部形成領域ＲＰはステータコア１１の第２端部１９の側に形成される。このため、誘導加熱コイル体２１の挿入側先端をステータコア１１の第２端部１９の側に近づけるほど、栓部形成領域ＲＰの軸線Ｃの方向の長さは短くなる。
【００５６】
また、誘導加熱コイル体２１の移動量(ロータ収納部１４への挿入量)によって、軸線Ｃの方向の栓部形成領域ＲＰの長さ(ＬＰ)を調整することができるが、本実施形態では、ステータコア１１の軸線Ｃの方向の長さの１/３〜１/４の長さに設定されている。この長さ範囲であれば、後述する栓部を充分な強度(後から流下してくる液状のワニスを堰き止めるだけの強度)を備えた栓部とすることができる。
【００５７】
そして、図４の(ｃ)に示す状態で、誘導加熱コイル体２１に交流電流を流すことによって、ステータコア１１の栓部形成領域ＲＰ付近に渦電流が生じて、ステータコア１１の栓部形成領域ＲＰが更に加熱される。尚、誘導加熱コイル体２１に供給する電力を大きくすれば、ゲル化温度に達する時間を更に短くすることができる。このように、高周波誘導加熱を行なうことで、短時間でゲル化温度以上への加熱が可能であり、製造工程の時間短縮によって生産性の向上に寄与することができる。
【００５８】
ここで、目標とするステータコア１１の栓部形成領域ＲＰ付近のゲル化温度は、１３０℃以上、好ましくは１４０℃〜１７０℃の範囲に管理されている。このようなゲル化温度に管理する理由は、ワニスをゲル化して流動性を弱め、次に流れてくるワニスを堰き止める「栓部」を形成するためである。
【００５９】
上述したように、図５には３種類のワニスの「温度」と「粘度」を測定してその関係性を示している。この図５からわかるように、ワニスは１３０℃付近でゲル化が始まって粘度が急速に大きくなっている。
【００６０】
したがって、ステータコア１１の栓部形成領域ＲＰの温度を、このゲル化温度以上に維持すれば、ワニスがゲル化して栓部形成領域ＲＰのワニスの流動が遅延、或いは停止される。この流動が遅延、或いは停止されたゲル化後のワニスが、これに続いて流動してくる液状のワニスを堰き止める栓部として機能する。ゲル化されたワニスによって形成される栓部は、上述の説明からわかるように、夫々のスロット１５内に形成されるものである。
【００６１】
そして、栓部より上側で第１端部１８に至る領域は、液状、或いはゲル化が抑制されたワニスが流下してくる充填部形成領域ＲＦとなる。したがって、栓部によってワニスは、充填部形成領域ＲＦに流動性を維持した状態で貯留されていくことになる。この充填部形成領域ＲＦに貯留されたワニスの充填部も上述の説明からわかるように、夫々のスロット１５内に形成されるものである。
【００６２】
ここで、充填部形成領域ＲＦの軸線Ｃに沿った長さ(ＬＦ)は、栓部形成領域ＲＰの長さ(ＬＰ)より長く設定されている。これによって、スロット１５でのワニスの充填率が高い領域を長くすることができる。
【００６３】
尚、本実施形態では、ステータコア１１の第２端部１９付近に栓部が形成されることになるが、このステータコア１１の第２端部１９付近に限定されず、任意の箇所に栓部形成領域ＲＰを形成して栓部を形成することもできる。この場合は長さを短くした誘導加熱コイル体を使用して、ロータ収納部１４に挿入すれば任意の箇所に栓部形成領域ＲＰを形成して栓部を形成することができる。
【００６４】
ここで、ゲル化温度の範囲は１３０℃〜１７０℃に設定されているが、その理由は次の通りである。まず、１３０℃に設定した理由は、上述した通りワニスをゲル化するための温度であり、１７０℃に設定した理由は、これ以上の温度に設定すると、ワニスの希釈用溶剤等が揮発して空孔が発生するためである。
【００６５】
空孔が発生すると硬化後のワニスの熱伝導率が小さくなり、放熱機能が阻害される要因となる。
【００６６】
そして、図４の(ｃ)のように誘導加熱コイル体２１によって、ステータコア１１の栓部形成領域ＲＰをゲル化温度(１３０℃〜１７０℃の温度範囲)に加熱した状態で、ワニスＷＬが、ワニス供給装置２２からツイスト側コイルエンド１２Ｕの上面に向けて供給される。
【００６７】
この場合、ワニス供給装置２２とステータ１０は、軸線Ｃの周りに示した矢印にあるように相対回転され、全てのスロット１５のコイル１２にワニスＷＬが供給される。本実施形態では、ステータ１０を回転させて全てのスロット１５のコイル１２にワニスＷＬを供給している。これによって、ステータコア１１の端面部１８、１９を貫通するスロット１５に収納されたコイル１２に簡単にワニスＷＬを供給することができる。
【００６８】
また、ワニスＷＬが供給される時、ステータコア１１には、軸線Ｃの方向におおまかに２つの温度帯が形成されている。１つは栓部形成領域ＲＰ付近に形成される栓部温度帯と、もう１つは栓部形成領域ＲＰより上側であるワニス供給装置２２側の充填部形成領域ＲＦ付近に形成される充填部温度帯である。
【００６９】
本実施形態のステータコア１１は、電磁鋼板を積層して形成しているので、積層方向の熱伝達率は小さいものとなっている。このため、栓部形成領域ＲＰ付近で発生した熱は、充填部形成領域ＲＦに熱伝導され難く、結果的におおまかに２つの温度帯が形成される。
【００７０】
そして、栓部形成領域ＲＰ付近に形成される栓部温度帯は、ゲル化温度である１３０℃〜１７０℃の温度範囲に管理され、栓部よりワニス供給装置２２側の充填部形成領域ＲＦ付近に形成される充填部温度帯は６５℃〜１３０℃の温度範囲に管理されている。
【００７１】
したがって、ワニス供給装置２２から供給されたワニスＷＬは、充填部温度帯では流動性を高めているので円滑に流下していき、栓部温度帯に至るとワニスＷＬは、ゲル化を開始する。栓部温度帯のワニスＷＬがゲル化すると、ワニスＷＬは下に流れることができず、栓部を形成することになる。
【００７２】
栓部の形成は、基本的には経過時間によって管理することができるので、予め求めた栓部形成目標時間を設定し、この栓部形成目標時間を経過すると栓部が形成されたと見做すことができる。また、誘導加熱コイル体２１によって栓部の形成位置が管理できるので、充填部形成領域ＲＦの位置も管理することが可能となる。この栓部が形成されると製造工程Ｓ１５に移行する。
【００７３】
≪製造工程Ｓ１５≫
製造工程Ｓ１５においては、図４の(ｃ)に示すように、コイル１２が組み付けられたステータコア１１の栓部形成領域ＲＰをワニスのゲル化温度以上に加熱する加熱状態を維持しながら、更に必要な所定量のワニスＷＬが、ワニス供給装置２２から追加して供給される。そして、この追加されたワニスＷＬは、栓部形成領域ＲＰ付近に栓部が形成されているので、充填部形成領域ＲＦに貯留されていくことになる。
【００７４】
したがって、充填部形成領域ＲＦに充分な量のワニスＷＬが存在することになり、スロット１５内のワニスの充填率が大きく向上される。また、ワニスのゲル化温度以上に加熱する加熱状態を維持しているので、ゲル化したワニスの硬化を促進し、次の工程の硬化時間を短縮することができる。
【００７５】
一方、ステータコア１１の栓部形成領域ＲＰをワニスのゲル化温度以上に加熱する加熱状態を停止し、加熱を停止した状態で必要な所定量のワニスＷＬを、ワニス供給装置２２から追加して供給することもできる。この場合も追加されたワニスＷＬは、栓部形成領域ＲＰ付近に栓部が形成されているので、充填部形成領域ＲＦに貯留されていくことになる。
【００７６】
したがって、充填部形成領域ＲＦに充分な量のワニスＷＬが存在することになり、スロット１５内のワニスの充填率が大きく向上される。また、ワニスのゲル化温度以上に加熱する加熱状態を停止するので、ワニスのゲル化温度以上に加熱する加熱時間を短縮して生産性を向上でき、また、エネルギーコストを抑えることができる。
【００７７】
追加のワニスの供給が完了すると製造工程Ｓ１６に移行する。
【００７８】
≪製造工程Ｓ１６≫
製造工程Ｓ１６においては、図４の(ｄ)に示すように、製造工程１５によってワニスが充填されたステータコア１１を加熱してワニスを硬化させる「硬化加熱処理」を実施する。「硬化加熱処理」においては、図４の(ｄ)にあるように、誘導加熱コイル体２１は、軸線Ｃに沿って重力方向で上側、つまり第１端部１８の側(ツイスト側)に移動され、図４の(ｂ)の状態と同様の状態に戻される。
【００７９】
そして、ロータ収納部１４には、ステータコア１１のロータ収納部１４の軸線方向の長さとほぼ同じか、それ以上の長さの連続した円環状の誘導加熱コイル体２１が配置されることになる。誘導加熱コイル体２１に交流電流を流すことによって、ステータコア１１の全体に渦電流が生じて、ステータコア１１が全体的に加熱される。
【００８０】
これによって、栓部形成領域ＲＰと充填部形成領域ＲＦに存在するワニスが硬化されることになる。ここで、目標とするステータコア１１の硬化温度は、１３０℃以上であるが、好ましくは１４０℃〜１７０℃の範囲に管理されている。
【００８１】
このような硬化温度に管理する理由は、ワニスの硬化時間を短縮するためである。また、製造工程Ｓ１４と同様の理由で、上限を１７０℃に設定している。尚、「硬化加熱処理」においては、恒温槽を併用して実施することも可能である。
【００８２】
次に、所定時間に亘ってステータ１０を加熱してワニスが硬化したと見做されると、「硬化加熱処理」を完了して冷却を行なう。冷却は自然冷却でも良いし、支障がなければ冷風を吹き付けて強制冷却を行なうことができる。尚、強制冷却を行なうと更に製造時間を短縮することができる。スタータ１０が冷却されると製造工程Ｓ１７に移行する。
【００８３】
≪製造工程Ｓ１７≫
製造工程Ｓ１７においては、製造工程Ｓ１６によってワニスが硬化されたステータコア１１のロータ収納部１４に、永久磁石が埋設されたロータを組み付けて回転電機を完成させる。このような製造工程によって製作された回転電機においては、コイルの温度を測定する温度センサ２０にワニスが付着する恐れが低いので、回転電機の動作時の正確な温度制御が可能となる。
【００８４】
また、充填部形成領域ＲＦのワニスの充填率が大きいので、コイル１２とステータコア１１の間の熱抵抗を小さくできるため、回転電機の動作時のコイル１２の熱をステータコア１１に効率良く放熱できる。更に、ステータコア１１の共振周波数のばらつきの低減と、その周波数シフトを制御でき、回転電機自体の品質向上を図ることができる。
【００８５】
このように、本実施形態によれば、コイル１２が組み付けられたステータコア１１の栓部形成領域ＲＰをワニスのゲル化温度以上に加熱した状態で、ワニスがコイルエンド１２Ｕに供給され、スロット１５内をワニスが流下していく途中の栓部形成領域ＲＰ付近、好ましくはステータコア１１の第２端部付近で、ワニスがゲル化して栓部を形成する。
【００８６】
そして、栓部を形成したワニスに続く追加のワニスは、栓部より上側の充填部形成領域ＲＦに貯留されることによって、スロット１５内におけるワニスの充填率を大きく向上することができる。したがって、ステータコア１１及びコイル１２の固定機能、或いは/及び放熱機能が充分に得られるようになる。
【００８７】
また、特許文献１におけるワニスの含浸方法では、ステータコアを反転させる反転工程が必要であり、ワニスの供給/硬化工程で余分な工程が追加される、といった課題があるが、本実施形態ではステータコア１１の加熱個所と加熱温度を変えるだけの制御なので、一連のワニスの供給/硬化工程の範囲で、ステータコア１１及びコイル１２の固定機能、或いは/及び放熱機能が充分に得られるようになる。
【００８８】
次に、ステータコア１１の温度制御について図６を用いて説明する。図６は、横軸に時間の経過を示し、縦軸にステータコア１１の管理温度を示している。管理温度は、基本的には、「予備加熱処理」での管理温度と、「ゲル化加熱処理」での管理温度と、「硬化加熱処理」での管理温度である。
【００８９】
図６において、実線で示す特性は栓部形成領域ＲＰの温度管理特性であり、破線で示す特性は充填部形成領域ＲＦの温度管理特性である。
【００９０】
まず、時刻ｔ０においては、図４の(ｂ)に示す形態で誘導加熱コイル体２１に電力を供給して「予備加熱処理」を行なう。この予備加熱によってステータコア１１の温度は上昇して、時刻ｔ１で予備加熱温度の温度範囲(６５℃〜１３０℃)まで到達する。この時刻ｔ１で誘導加熱コイル体２１への電力の供給が停止される。この状態は、製造工程Ｓ１３での処理に相当し、ステータコア１１の予備加熱温度を６５℃〜１３０℃の範囲に管理して、速い流動速度でワニスを充填することができる環境を形成する。
【００９１】
次に、誘導加熱コイル体２１を移動して、時刻ｔ２においては、図４の(ｃ)に示す形態で誘導加熱コイル体２１に電力を供給して「ゲル化加熱処理」を行なう。このゲル化加熱によってステータコア１１の栓部形成領域ＲＰの温度は上昇して、時刻ｔ３でゲル化温度の温度範囲(１３０℃〜１７０°)まで到達する。この時刻ｔ３で誘導加熱コイル２１への電力の供給が停止される。
【００９２】
一方、ステータコア１１の充填部形成領域ＲＦは加熱されていないので、栓部形成領域ＲＰの温度に影響された分だけ上昇する。しかしながら、上述したようにステータコア１１は電磁鋼板を積層したものであるため、軸線方向の熱抵抗が大きいので充填部形成領域ＲＦは予備加熱温度の範囲(６５℃〜１３０℃)に維持されている。
【００９３】
この状態は、製造工程Ｓ１４での処理に相当し、ステータコア１１の栓部形成領域ＲＰの温度を１３０℃以上の温度範囲で管理して、ワニスによる栓部を形成する環境となる。尚、栓部形成領域ＲＰの温度が管理温度範囲の下限値より低下すると、再び電力が供給されて栓部形成領域ＲＰの温度が管理温度範囲の下限値以上に管理される。
【００９４】
上述した処理と並行して、時刻ｔ２〜時刻ｔ４の間で、ワニス供給装置２２から液状のワニスが供給される。供給されたワニスは、充填部形成領域ＲＦを通って栓部形成領域ＲＰに流下していくが、充填部形成領域ＲＦは予備加熱温度の範囲(６５℃〜１３０℃)に維持されているので、ゲル化することはない。
【００９５】
一方で、栓部形成領域ＲＰに流下していくワニスは、栓部形成領域ＲＰの温度が１３０℃以上に管理されているので、急速にゲル化していき栓部を形成することになる。そして、栓部形成領域ＲＰのワニスがゲル化して栓部が形成されると、後から続いて流下してくるワニスは、充填部形成領域ＲＦに貯留されていくことになる。この状態は、製造工程Ｓ１５での処理に相当する。
【００９６】
次に時刻ｔ４においては、図４の(ｄ)に示す形態で誘導加熱コイル体２１に電力を供給して「硬化加熱処理」を行なう。この硬化加熱によってステータコア１１の温度は上昇して、時刻ｔ５で硬化温度範囲(１４０℃〜１７０°)まで到達する。この時刻ｔ５で誘導加熱コイル２１への電力の供給が停止される。
【００９７】
この状態は、製造工程Ｓ１６での処理に相当し、ステータコア１１の硬化温度を１４０℃〜１７０℃の範囲に管理して、充填部形成領域ＲＦと栓部形成領域ＲＰのワニスを硬化させる。また、硬化温度を１４０℃〜１７０℃に設定することによって、硬化時間を短縮する環境を形成する。
【００９８】
次に時刻ｔ６でワニスが硬化したと見做されると、強制的に冷風によってステータ１０が冷却され、時刻ｔ７で冷却処理が終了される。
【００９９】
このように、本実施形態によれば、コイル１２にワニスを供給してステータコア１１の栓部形成領域ＲＰでワニスの一部をゲル化して栓部を形成し、栓部を形成した状態で、更に追加のワニスを供給して充填部形成領域ＲＦに充填部を形成しているので、スロット内のワニスの充填率を高くすることができる。
【０１００】
次に本実施形態における、ステータコア１１のスロット１５内のワニスの充填率について説明する。
【０１０１】
図７はステータコア１１を軸線Ｃに沿って４等分して、夫々の部分でのスロット１５内のワニスの充填率を評価したものである。尚、ワニスの充填率は、スロット１５が延びる方向の単位長さにおける、コイルと絶縁紙を除いた空間の全てにワニスが充填された場合を１００％として比較したものである。
【０１０２】
図７において、栓部形成領域ＲＰ(栓部)は、ステータコア１１の軸線方向での長さに対して１/４の長さに設定されており、この部分の充填率は５０％〜７５％の範囲に収まっていた。また、充填部形成領域ＲＦ(充填部)は、ステータコア１１の軸線方向での長さに対して３/４の長さに設定されており、この部分の充填率は７５％〜１００％の範囲に収まっていた。
【０１０３】
このように、本実施形態では、スロット１５内のワニスの充填率が大きく向上されているので、回転電機の動作時のコイル１２の熱を、ステータコア１１に効率良く放熱できるようになる。本発明者等の知見によると、スロット１５内のワニスの平均充填率が５０％以上にすることができれば、回転電機の動作時のコイル１２の熱を、ステータコア１１に効率良く放熱できるようになる。したがって、図７に示す結果から、本実施形態の製造方法によれば、スロット１５内のワニスの平均充填率を５０％以上にすることができることは明白である。
【０１０４】
次に、コイル１２が組み付けられたステータコア１１の栓部形成領域ＲＰをワニスのゲル化温度以上に加熱する加熱装置の変形例について説明する。
【０１０５】
図４に示す実施形態において、誘導加熱コイル体２１はステータコア１１のロータ収納部１４の内部に挿入される形態であるが、図８示す誘導加熱コイル体２３は、ステータコア１１の外周からステータコア１１を加熱する構成とされている。
【０１０６】
誘導加熱コイル体２３は、ステータコア１１の外周面を外側から覆うように、連続した円環状に形成されており、この誘導加熱コイル体２３に電力を供給することによって、ステータコア１１を加熱することができる。
【０１０７】
また、誘導加熱コイル体２３の軸線Ｃに沿った長さＬＴは任意の長さに決めることができるので、誘導加熱コイル体２３とステータコア１１が重なり合う栓部形成領域ＲＰの長さＬＰも任意に決めることができる。
【０１０８】
更に、誘導加熱コイル体２３を軸線Ｃに沿って移動させれば、栓部形成領域ＲＰの任意の位置に決めることができる。図４に示す実施形態においては、ステータコア１１の端部付近にしか栓部形成領域ＲＰを形成できないが、図８の変形例では任意の位置に決めることができる。
【０１０９】
以上述べた通り、本発明は、コイルが組み付けられたステータコアの軸線方向の特定領域(栓部形成領域)をワニスのゲル化温度以上に加熱し、この加熱を維持した状態で、コイルにワニスを供給して特定領域(栓部形成領域)でワニスの一部をゲル化して栓部を形成し、次に栓部を形成した状態で、更にワニスを供給して充填部形成領域でワニスが充填された充填部を形成すると共に、ステータコアをワニスの硬化温度に加熱して、栓部形成領域と充填部形成領域のワニスを硬化するようにした、ことを特徴としている。
【０１１０】
これによれば、コイルにワニスを供給してステータコアに形成したスロットの特定領域のワニスの一部をゲル化して栓部を形成し、栓部を形成した状態で、更に追加のワニスを供給して充填部を形成しているので、スロット内のワニスの充填率を高くすることができる。
【０１１１】
尚、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【０１１２】
１０…ステータ、１１…ステータコア、１２…コイル、１２Ｕ…ツイスト側コイルエンド、１２Ｂ…クラウン側コイルエンド、１３…絶縁紙、１４…ロータ収納部、１５…スロット、１６…ティース、１７…バックコア、１８…第１端部(ツイスト側)、１９…第２端部(クラウン側)、２０…温度センサ、２１…誘導加熱コイル体、２２…ワニス供給装置、Ｃ…ステータコアの軸線、ＲＦ…充填部形成領域、ＲＰ…栓部形成領域。
【図１】
2020129852.tif 000003
【図２】
2020129852.tif 000004
【図３Ａ】
2020129852.tif 000005
【図３Ｂ】
2020129852.tif 000006
【図３Ｃ】
2020129852.tif 000007
【図４】
2020129852.tif 000008
【図５】
2020129852.tif 000009
【図６】
2020129852.tif 000010
【図７】
2020129852.tif 000011
【図８】
2020129852.tif 000012